(57)【要約】  【課題】低比重でありながら耐久性にも優れた釣り糸を提供する。  【解決手段】ポリデカメチレンセバケート（ポリアミド１０１０）を９０％以上含むポリアミド樹脂を溶融紡糸してなるモノフィラメントであって、ＪＩＳ  Ｌ１０９５−９．１０．２Ｂの規定に準じて測定した屈曲摩耗特性試験において、前記モノフィラメントの破断時の屈曲摩耗回数が５０，０００回以上であることを特徴とする釣り糸。【選択図】なし【特許請求の範囲】
【請求項１】
デカメチレンジアミンとセバシン酸を主成分とするポリデカメチレンセバケートを９０％以上含むポリアミド樹脂を溶融紡糸してなるモノフィラメントであって、ＪＩＳ  Ｌ１０９５−９．１０．２Ｂの規定に準じて測定した屈曲摩耗特性試験において、前記モノフィラメントの破断時の屈曲摩耗回数が５０，０００回以上であることを特徴とする釣り糸。
【請求項２】
前記ポリアミド樹脂中にアルキレン脂肪酸アマイドが１．０〜５．０重量％含まれることを特徴とする請求項１に記載の釣り糸。
【請求項３】
前記モノフィラメントのＪＩＳ  Ｌ１０１３に準じて測定した引張強度が６５０〜１，０００ＭＰａであることを特徴とする請求項１または２に記載の釣り糸。
【請求項４】
前記モノフィラメントのＪＩＳ  Ｌ１０１３に準じて測定した結節強度が４００〜８００ＭＰａであることを特徴とする請求項１〜３のいずれかに記載の釣り糸。
【発明の詳細な説明】
【技術分野】
【０００１】
本発明は、低比重かつ優れた耐久性を有すると共に、環境負荷が小さく、雨天でも竿に張り付きにくい釣り糸に関するものである。
【背景技術】
【０００２】
従来、ポリアミド系樹脂（ナイロン系樹脂ともいう）製の釣り糸としては、ポリアミド６やポリアミド６／６６共重合のモノフィラメントからなるものが多く用いられている。
【０００３】
しかし、これらの釣り糸は、比重が１．１４と水よりも大きいことから、水中に沈みやすく、釣り糸を浮かせるような釣りの手法にとって適したものではなかった。例えば、磯釣りにおいて多用されるフカセ釣り（道糸を水面に浮かせ、軽い仕掛けを自然に沈めていく釣法）や、アジのサビキ釣りやキスの投げ釣りに用いられる多点針仕掛けのエダス等に上記の釣り糸を使用した場合には、糸が重く沈んでしまうので、仕掛けの操作性が悪くなったり、エダス同士が絡まったりするトラブルが起こりやすくなる。このため、さらなる低比重な釣り糸が求められている。
【０００４】
釣り糸の低比重化の方法としては、低比重添加剤を入れたり（例えば、特許文献１参照）、低比重樹脂との複合化をしたり（例えば、特許文献２参照）といった原料の一部を低比重のものに置き換える方法と、モノフィラメントを中空にする方法（例えば、特許文献３参照）が既に提案されている。
【０００５】
しかしながら、低比重添加剤を入れると、添加剤とポリアミド系樹脂との接着性が不十分であることが多く、欠点が生じやすくなる結果、強度が不足するという問題点があった。また、複合繊維とする方法では、複合界面が剥離しやすくなる結果、耐久性が悪化する問題があった。さらに中空糸にする方法では、強度が不足するばかりでなく、糸の潰れも問題となっていた。
【０００６】
したがって、上記の低比重化した釣り糸は、いずれも釣り糸としての性能を満足できるものではなく、さらなる改善がしきりに求められている。
【先行技術文献】
【特許文献】
【０００７】
【特許文献１】特開２００５−２３７２２８号公報
【特許文献２】特開２００３−０６４５３０号公報
【特許文献３】特開２００１−１６１２３７号公報
【発明の概要】
【発明が解決しようとする課題】
【０００８】
上述した従来技術における問題点の解決を課題として検討した結果達成されたものである。
【０００９】
したがって本発明の目的は、低比重でありながら耐久性にも優れた釣り糸を提供することである。
【課題を解決するための手段】
【００１０】
上記目的を達成するために本発明によれば、デカメチレンジアミンとセバシン酸を主成分とするポリデカメチレンセバケートを９０％以上含むポリアミド樹脂を溶融紡糸してなるモノフィラメントであって、ＪＩＳ  Ｌ１０９５−９．１０．２Ｂの規定に準じて測定した屈曲摩耗特性試験において、前記モノフィラメントの破断時の屈曲摩耗回数が５０，０００回以上であることを特徴とする釣り糸が提供される。
【００１１】
なお、本発明においては、
前記ポリアミド樹脂中にアルキレン脂肪酸アマイドが１．０〜５．０重量％含まれること、
前記モノフィラメントが、ＪＩＳ  Ｌ１０１３に準じて測定した引張強度が６５０〜１，０００ＭＰａであること、および
前記モノフィラメントが、ＪＩＳ  Ｌ１０１３に準じて測定した結節強度が４００〜８００ＭＰａであること
が、いずれも好ましい条件であり、これらの条件を満たした場合には、さらに優れた効果を期待することができる。
【発明の効果】
【００１２】
本発明によれば、以下に説明するとおり、低比重でありながら耐久性にも優れ、環境負荷が小さい釣り糸を得ることができる。さらに、この釣り糸は雨天でも竿に張り付き難いという特性をも併せ持つ。
【発明を実施するための形態】
【００１３】
本発明の釣り糸は、ポリアミド樹脂を溶融紡糸してなるモノフィラメントである。
【００１４】
本発明の釣り糸を構成するポリアミド樹脂は、デカメチレンジアミンとセバシン酸をモノマー成分として重合されたポリデカメチレンセバケート（以下、ポリアミド１０１０と呼ぶ）を９０重量％以上含むことが必要であり、好ましくは９５重量％以上、さらに好ましくは１００重量％含むものである。
【００１５】
ポリアミド１０１０を主成分に含むことにより、耐摩耗性に優れた釣り糸を得ることができる。さらに、ポリアミド１０１０は１００％植物由来原料から合成できるため、環境負荷も少ないという利点をも有する。
【００１６】
本発明においては、市販のポリアミド１０１０を使用することができ、例えば、ダイセル・エボニック製“ベスタミド（Ｒ）”テラＤＳや、山東東辰工程塑料製ＰＡ１０１０等を好適に用いることができる。
【００１７】
ここで、ポリアミド樹脂中のポリアミド１０１０以外の成分としては、ポリアミド６、ポリアミド６６、ポリアミド６１０、ポリアミド６１２、ポリアミド４６、ポリアミド４１０、ポリアミド５６、ポリアミドＭＸＤ６、ポリアミド１１、ポリアミド１２、ポリアミド６／６６共重合体およびポリアミド６・１２共重合体などの従来の汎用ポリアミド樹脂が例示され、これらを副成分として混合しても良く、さらには共重合成分として利用しても良い。
【００１８】
本発明においては、ポリアミド樹脂中にアルキレン脂肪酸アマイドが１．０〜５．０重量％含まれることが好ましい。さらに１．０〜３．０重量％含まれることが好ましい。アルキレン脂肪酸アマイドを上記の範囲で含有することにより、耐摩耗性をさらに向上することができる。
【００１９】
アルキレン脂肪酸アマイドは、従来から合成樹脂の加工時の滑剤として用いられているが、この用途における樹脂への添加量は通常１％未満であった。しかし、ポリアミド１０１０へアルキレン脂肪酸アマイドを大量に添加したところ、本来耐摩耗性に優れるポリアミド１０１０の摩耗性を、さらに向上可能であることが見出されたのである。
【００２０】
アルキレン脂肪酸アマイドとしては、メチレンビスステアリン酸アマイドやエチレンビスステアリン酸アマイド（以下、ＥＢＳという）が挙げられるが、特にＥＢＳが好ましく用いられる。
【００２１】
アルキレン脂肪酸アマイドの含有量が上記範囲未満では、耐摩耗性の向上効果が少なく、上記範囲を超えるとアルキレン脂肪酸アマイドがモノフィラメント中に均一に分散しにくくなり、強度が低下する傾向となる。
【００２２】
また、本発明においては、発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜添加せしめることも可能である。
【００２３】
さらに本発明の釣り糸には、ＪＩＳ  Ｌ１０９５−９．１０．２Ｂの規定に準じて測定した屈曲摩耗特性試験において、破断時の屈曲摩耗回数が５０，０００回以上であること、好ましくは８０，０００回以上、さらに好ましくは１００，０００回以上であることが必要である。
【００２４】
破断時の屈曲摩耗回数が上記範囲未満であると、摩耗性が不十分であり、道糸として使用した場合には竿のガイドとの、エダスとして使用した場合には防波堤の縁や水中の岩との摩擦によって糸が傷つけられ、糸切れの原因となってしまう。特に、実際の釣りにおいては魚との引き合いで、糸に大きな衝撃が与えられることがあり、糸に例え小さくても傷がついていれば、その傷に応力が集中して糸が切れ、せっかくの獲物を逃してしまうことになる。
【００２５】
本発明の釣り糸においては、ＪＩＳ  Ｌ１０１３に準じて測定した引張強度が６５０〜１，０００ＭＰａであること、好ましくは７００〜９５０ＭＰａ、さらに好ましくは７５０〜９００ＭＰａであることが望ましい。引張強度が上記範囲を下回ると、直線部の強度が低いために、釣り糸に適用しにくくなり、逆に引張強度が上記範囲を上回ると、繊維表層部のポリマーが高配向化するため結節強度が低下しやすい傾向となる。
【００２６】
さらに、ＪＩＳ  Ｌ１０１３に準じて測定した結節強度が４００〜８００ＭＰａであること、好ましくは４５０〜７５０ＭＰａが望ましい。結節強度が上記範囲を下回ると、糸同士または糸と仕掛け金具との結び目が弱くなるために、釣り糸に適用しにくくなり、逆に上記範囲を上回る結節強度を得ることは、引張強度との関係上、技術的に難しくなるからである。
【００２７】
また、本発明の釣り糸の断面形状は、必ずしも円形断面だけに限定はされず、その目的に応じて、三角断面、四角断面などの多角形断面や多葉断面などの異形断面であってもよく、さらには合成樹脂モノフィラメント同士を撚り合わせたり、単糸に縒りを掛けたりするなどの２次加工したものであってもよい。
【００２８】
さらに、本発明の釣り糸の直径についても特に限定はされないが、釣り糸としては通常０．０５ｍｍ〜１ｍｍが好ましく、０．１ｍｍ〜０．７ｍｍがさらに好ましく用いられる。
【００２９】
本発明の釣り糸は、以下に説明する方法により効率的に製造することができる。
【００３０】
まず、ポリアミド樹脂を溶融紡糸するに際しては、公知の方法に従って、例えばエクストルダー型溶融紡糸機を使用して、ポリマー温度、押出圧力、口金口径、紡糸速度などの各条件を適宜選択することができる。
【００３１】
なお、ポリアミド樹脂としてナイロン１０１０以外の成分を混合する場合には、各成分を所定の割合でドライブレンドする方法、各成分を所定の割合で２軸混練押出機やドウミキサーなどへ供給し、加熱下で混練して樹脂ペレット化する方法などの公知の方法を用いることができる。アルキレン脂肪酸アマイドをナイロン１０１０に混合する場合には、アルキレン脂肪酸アマイドをナイロン１０１０に高濃度に練りこんだマスターバッチを作成し、マスターバッチをナイロン１０１０樹脂で希釈して紡糸に用いることが好ましい。
【００３２】
次に、溶融紡糸機から紡出されたポリマー溶融物は、短い気体ゾーンを通過した後、例えば水、グリセリン、ポリエチレングリコールなどの冷却媒体中で冷却固化されて、未延伸糸となる。
【００３３】
冷却固化された未延伸糸は、引き続き１段乃至多段延伸される。この際、未延伸糸は、温水、ポリエチレングリコール、グリセリンおよびシリコーンオイルなどの熱媒体浴、熱気体浴、または水蒸気浴中で、全延伸倍率５．０倍以上、好ましくは５．５倍以上に延伸される。
【００３４】
さらに、延伸されたモノフィラメントは、延伸歪みの除去を目的として、適宜定長および／または弛緩熱処理を行なってもよい。
【００３５】
こうして得られたモノフィラメントを釣り糸として使用した場合には、低比重でありながら耐久性に優れており、雨天でも竿に張り付き難いという特性をも併せ持つため、フカセ釣りやルアーフィッシングの道糸用途、多点針仕掛けのエダス用途に有用である。
【実施例】
【００３６】
以下に、本発明の釣り糸を実施例に基づいて説明するが、モノフィラメントの各物性測定と釣り糸の評価は以下の方法に準じて行った。なお、ＪＩＳ  Ｌ０１０５−５．１．１に準じて、標準状態（温度２０±２℃、相対湿度６５±４％）の環境で１６時間以上放置した後に測定を行った。
［直径］
マイクロメータ（Ｍｉｔｕｔｏｙｏ社製ＭＤＣ−２５ＰＪ）を用いて、モノフィラメントの外径を測定した。
［比重］
ＪＩＳ  Ｌ１０１３−８．１７．１の規定に準じて測定した。
［屈曲摩耗特性試験］
ＪＩＳ  Ｌ１０９５−９．１０．２Ｂの規定に準じて測定した。すなわち、固定された直径０．６ｍｍの摩擦子（硬質銅線（ＳＷＰ−Ａ））の上に接触させたモノフィラメントを、モノフィラメントが摩擦子の左右各５５°の角度で屈曲するように設けられた２個のフリーローラー（２個のローラー間の距離１００ｍｍ）の下に掛け、さらに別の１個のフリーローラーの上を介してモノフィラメントの一端に０．１９６ｃＮ／ｄｔｅｘの荷重をかけてセットし、速度１２０往復／分かつ往復ストローク２５ｍｍでモノフィラメントを摩擦子に往復接触させて切断するまでの回数を測定した。同一試料につき各１０本の測定を行い、その平均値を屈曲摩耗切断回数とした。
［乾引張強度および乾結節強度］
ＪＩＳ  Ｌ１０１３−８．５．１および８．６．１に準じて乾引張強度および乾結節強度を測定した。なお、測定にはＯＲＩＥＮＴＥＣ社製ＴＥＮＳＩＬＯＮ  ＲＴＣ−１２５０Ａを用い、つかみ間隔２５ｃｍ、引張速度３０ｃｍ／ｍｉｎの条件を採用した。
［吸水率］
ＪＩＳ  Ｋ７２０９に準じて、吸水量を測定した。すなわち、モノフィラメントから２５ｍｍの長さに切り出した試験片を３個以上用意し、５０℃のオーブンで２４時間乾燥した後、デシケータ内で室温まで冷却し、各試験片の質量を測定した（ｍ１［ｍｇ］）。次に、試験片を蒸留水に１００時間浸漬させ、表面の水分を拭き取った後、各試験片の質量を測定した（ｍ２［ｍｇ］）。吸水率ｃ［％］は（ｍ２−ｍ１）／ｍ１×１００にて求め、試験片毎の吸水率ｃの算術平均値を採用した。
［アルキレン脂肪酸アマイド含有量］
モノフィラメント１０ｇと塩酸（１：１の割合で水で希釈したもの）５０ｍＬをフラスコに入れ、加熱し沸騰させた。溶液を重量が既知のろ紙で濾過し、乾燥後の残渣の重量を求めた。モノフィラメント試料の重量に占める残渣重量の割合からアルキレン脂肪酸アマイド含有量［％］を求めた。
［釣糸評価］
１０名の釣り人に、モノフィラメントをフカセ釣りの道糸として使用した際の以下の項目についての官能評価を依頼した。評価結果を総合し、以下の規準でまとめた。
（１）浮遊性
○…道糸を水面に浮かせ、軽い仕掛けを自然に沈めていくことができた。
【００３７】
×…道糸が沈んでしまい、仕掛けを自然に沈めることができなかった。
（２）耐久性
◎…繰り返し使用しても糸に全く傷がつかなかった。
【００３８】
○…繰り返し使用しても糸に傷が付きにくく、道糸部分での合わせ切れが無かった。
【００３９】
×…繰り返し使用すると糸に傷が付き、その傷部分で合わせ切れがあった。
（３）竿への張り付き
○…雨天時に使用しても、道糸が竿に張り付かず、快適に釣りが楽しめた。
【００４０】
×…雨天時には道糸が竿に張り付いてしまい、思うように仕掛けが操作できなかった。
【００４１】
［実施例１］
ポリアミド１０１０樹脂（ダイセル・エボニック製“ベスタミド（Ｒ）”テラＤＳ）９８．８重量％と、ＥＢＳ（ライオンアクゾ製アーモワックスＥＢＳパウダー）１．２重量％とを計量し、エクストルダー型紡糸機に供給し、２７０℃の紡糸温度で溶融混練して、紡糸口金からポリマー溶融物を紡出した。
【００４２】
そして、このポリマー溶融物を２０℃の冷水中で冷却固化して未延伸糸とし、さらにこの未延伸糸を８０℃の湯浴中で３．０倍の一段目延伸を行い、次に１４０℃の乾熱浴中で全延伸倍率が５．２倍となるように二段目延伸を行い、引き続いて１８５℃の乾熱浴中で０．９５倍の熱処理を施すことにより、直径０．２１２ｍｍのモノフィラメントを得た。
【００４３】
［実施例２〜７］
原料組成を表１に示す割合に変更した以外は、実施例１と同様にしてモノフィラメントを得た。
【００４４】
［比較例１］
原料組成を表１に示すように、ポリアミド６樹脂（東レ製Ｍ１０１２）９９．８重量％と、ＥＢＳ（ライオンアクゾ製アーモワックスＥＢＳパウダー）０．２重量％とに変更した以外は、実施例１と同様にしてモノフィラメントを得た。
【００４５】
［比較例２］
原料組成を表１に示すように、ポリアミド６／６６共重合樹脂（東レ製Ｍ６００１）９９．８重量％と、ＥＢＳ（ライオンアクゾ製アーモワックスＥＢＳパウダー）０．２重量％とに変更した以外は、実施例１と同様にしてモノフィラメントを得た。
【００４６】
［比較例３］
原料組成を表１に示すように、ポリアミド１０１０樹脂（ダイセル・エボニック製“ベスタミド（Ｒ）”テラＤＳ）５０重量％、ポリアミド６樹脂（東レ製Ｍ１０１２）４９．８重量％と、ＥＢＳ（ライオンアクゾ製アーモワックスＥＢＳパウダー）０．２重量％とに変更した以外は、実施例１と同様にしてモノフィラメントを得た。
【００４７】
【表１】
2013085486.tif 000002
【００４８】
表１から明らかなように、本発明の釣り糸（実施例１〜７）は、低比重でありながら耐久性に優れており、雨天でも竿に張り付き難いという特性をも併せ持っており、非常に優れた釣り糸であることが分かる。さらに、ポリアミド１０１０は植物由来１００％の樹脂であるため、製造・廃棄の際の環境負荷が小さい。
【００４９】
特に、ポリアミド樹脂中にアルキレン脂肪酸アマイドが１．０〜５．０重量％含む釣り糸（実施例１〜３）は、耐久性が一段と優れていることが分かる。
【００５０】
一方、従来のポリアミド６樹脂を用いた釣り糸（比較例１）やポリアミド６／６６共重合樹脂を用いた釣り糸（比較例２）は、比重が重いため、フカセ釣りには適さず、耐久性にも劣るものであった。また、吸水性が高く、雨天時には釣り糸が竿に張り付いてしまい、思うような釣りができなかった。さらに、石油資源を原料とするため、製造・廃棄時の環境負荷も大きい。
【００５１】
ポリアミド１０１０と過大量のポリアミド６を混合して用いた釣り糸（比較例３）も、やはり比重が重いため、フカセ釣りには適さず、耐久性にも劣るものであった。さらに、雨天時には釣り糸が竿に張り付いてしまい、思うような釣りができなかった。
【産業上の利用可能性】
【００５２】
本発明によれば、低比重でありながら、耐久性にも優れた釣り糸を得ることができる。さらに、ポリアミド１０１０は植物由来１００％の樹脂であるため、環境負荷を小さくすることもできる。したがって本発明の釣り糸はこれらの優れた特性を活かして、フカセ釣りやルアーフィッシングの道糸用途、多点針仕掛けのエダス用途に極めて有用である。